多孔質の樹脂硬化物を母材とする素地を、製作する製品の形状にあわせて裁断切り抜きする工程と、前記裁断切り抜きした素地を制作する製品の形状に成形するとともに、当該成形後の成形素地に漆で木地固めをする工程と、前記漆で木地固めをした素地に漆を下塗りし、当該漆を下塗りした素地に下塗り研ぎをする工程と、前記下塗り研ぎをした素地に漆を塗り重ねる中塗り工程と、前記中塗り工程を経た母材の表面上に蒔絵を施す加飾工程とを、有することを特徴とする漆製品の製造方法。前記多孔質の樹脂硬化物を、ポリウレタン系樹脂硬化物であることを特徴とする、請求項1記載の漆製品の製造方法。前記多孔質の樹脂硬化物を、エポキシ系樹脂硬化物であることを特徴とする、請求項1記載の漆製品の製造方法。多孔質のポリウレタン樹脂硬化物若しくはエポキシ樹脂硬化物を母材とする素地に漆を塗布してなることを特徴とする漆製品。しかしながら、上記特許文献1では、電子レンジ等による耐熱性の比較がなされているのみだけであり、その漆器の制作方法等については開示されていない。本発明は、このような実情に鑑みてなされたもので、外気の温度や湿度の変化に関与されず安定した品質と、漆塗り工程の作業工程を短縮することができる漆製品の製造方法とそれにより得られた漆製品を提供することを目的とする。上記課題を解決するために、本発明の漆製品の製造方法は、多孔質の樹脂硬化物を母材とする素地を制作する製品の形状にあわせて裁断切り抜きする工程と、前記裁断切り抜きした素地を制作する製品の形状に成形するとともに、当該成形後の成形素地に漆で木地固めをする工程と、前記漆で木地固めをした素地に漆を下塗りし、当該漆を下塗りした素地に下塗り研ぎをする工程と、前記下塗り研ぎをした素地に漆を塗り重ねる中塗り工程と、中塗り工程を経た母材の表面上に蒔絵を施す加飾工程とを、有することを特徴とする。また、本発明により漆製品の母材には、多孔質のポリウレタン樹脂硬化物若しくは多孔質のエポキシ樹脂硬化物を素地として、漆を塗布してなることを特徴とする。さらに、前記多孔質の樹脂硬化物を、ポリウレタン系樹脂硬化物であることを特徴とする。また、前記多孔質の樹脂硬化物を、エポキシ系樹脂硬化物であることを特徴とする。そして、漆製品としては、多孔質のポリウレタン樹脂硬化物若しくはエポキシ樹脂硬化物を母材とする素地に漆を塗布してなることを特徴とする。本発明によれば、素地となる母材が極めて弾力性に富み、従来の木材に比べ強度も勝ることから外気の温度や湿度の変化に関与されず安定した品質を維持することができるため、機械加工等の工作が容易であり、しかもエポキシ系の樹脂硬化物にあっては、熱による可塑性にも強いという特徴を有し、簡単に製作することができる。また、従来の漆製品の工程に対し、補強等の下処理が不要となるため、漆塗り工程が短縮されることになる。また、素地の母材が多孔質であるため、漆との密着性が極めて優れている。さらに、素地の母材が桧材の比重に近いため、本発明の完成品との差異を感じることができないほど近似している漆製品を得ることができる。以下、本発明を実施するための最良の実施形態について説明する。本発明の漆製品の製造方法の工程を図1に基づき説明する。なお、下記工程は漆製品として、女性用の髪留めやブレスレットや指輪等のリングを製作する実施例を示している。素地作り工程S1母材としては多孔質のポリウレタン樹脂硬化物を使用するが、例えば、RAMPF社製のRAKUTOOLMB0720が本発明の母材として条件を満足する最適な母材であり、その特性は、非常に繊密な表面であり、線膨張係数が低く、しかも寸法安定性に優れていることである。数値で表すと、比重0.72g/cm3、熱線膨張係数50~55106k1、熱変形温度75~80°Cである。前記RAKUTOOLMB0720を母材1として、目的の形状に裁断し、切り抜きを行い、円形状のブレスレットや指輪等のリング素地2及び長方体又は棒状の髪留め素地3が得られる図2参照。加熱成形漆による木地固め工程S2ブレスレットや指輪等のリング素地2の場合には、目的の長さ、厚み、大きさの腕輪形状に成形又は加熱成形し、ブレスレットや指輪等のリング成形素地を製作する。その後、当該ブレスレットや指輪等のリング素地2に漆で木地固めをする。一方、髪留め素地3の場合には、当該長方体又は棒状の髪留め素地3に熱を加えながら目的の長さ、厚み、大きさに成形し、髪留め用の成形素地を製作する。その後、前記ブレスレットや指輪等のリング成形素地の漆による木地固め工程と同様に髪留め用の成形素地にも漆で木地固めをする。下塗り研き工程S3漆で木地固めをしたブレスレットや指輪等のリング成形素地及び髪留め用の成形素地に漆の下塗りを施し、その後、下塗りしたこれらのブレスレットや指輪等のリング成形素地及び髪留め用の成形素地に漆の研きを施し、下塗り研き後のブレスレットや指輪等のリング成形素地4及び髪留め用の成形素地5が得られる図3参照。上塗り工程S4漆の下塗り及び中塗り研きを施した前記ブレスレットや指輪等のリング成形素地4及び髪留め用の成形素地5に、漆の上塗りを施すことにより、完成品としてのブレスレットや指輪等のリングの漆製品6及び髪留め用の漆製品7が得られる図4参照。なお、ブレスレットや指輪等のリングの漆製品6の中央部分には模様が施されているが、髪留め用の漆製品7にも模様を施しても良い。本発明の漆製品の製造方法及び漆製品では、簡易な工程でありながら桧等の木材と同様の品質の高い漆製品を得ることができるため、その使用範囲は装飾品や日用品にとどまらず様々な品物、例えば家具、食器や茶器、さらには宝石箱、オルゴール等の伝統的な漆製品に利用することができる。なお、宝石箱等の箱状の漆製品を作成する場合、板状の樹脂硬化物を箱形状に組上げて製品とするが、その際組上げた各板状の接合部位に対しては下地処理をさらに施すことによって亀裂等を防止することができる。また、本発明の漆製品の製造方法及び漆製品の母材として、RAMPF社製のRAKUTOOLMB0720を使用しているが、MB0720の母材の他、MB0670MB0800等のMB-系母材や製作する品物によって、SB-系、WB-系等のいろいろな母材を選択することができる。なお、エポキシ系の樹脂硬化物であるRAMPF社製のRAKUTOOLRWB0700を使用すると、比重0.70g/cm3、熱線膨張係数35~45106k1、熱変形温度135~140°Cの数値からわかるように、上述したポリウレタン樹脂硬化物と比較して、熱による変形に対して優れているため、電子レンジ等の加熱装置の使用にも耐えうる耐熱性のある漆食器等に用いることができる。